Brevet FR2517727A1 — publié le 19830610

1. MATERIAU DE TEXTURE L'invention concerne des matériaux de texture utilisables sur les surfaces des structures de bâtiments. Les matériaux de texture consistent essentielle- ment d'une charge et d'un liant organique et doivent présen- ter les propriétés suivantes après mélange avec l'eau: rétention de l'eau, glissement pour faciliter l'étalement et pseudo-plasticité,afin qu'ils ne s'effondrent pas ou ne recoulent pas après l'application et avant le séchage Dans le passé, ces propriétés ont été conférées à de tels maté- riaux par addition d'amiante Cependant, compte tenu des risques de santé associés à l'amiante, une alternative ap- propriée a été souhaitée Des additifs variés ont été uti- lisés dans ce but, tels que les éthers de cellulose et les amidons, mais ils ont tous fourni' des matériaux qui sont déficients dans au moins une des propriétés désirées indi- quées ci-dessus. Le brevet US n O 4 287 103 de la Georgia-Pacific Corporation décrit un matériau de remplissage étanche com- prenant un amidon gélatinisé et une charge avec un liant synthétique tel qu'une émulsion, de copolymère d'acétate de vinyle et d'éthylène Ce matériau, tandis qu'il est ap- proprié pour l'utilisation comme matériau de charge, est considéré comme tout à fait inapproprié pour les kesoins des textures. On a maintenant trouvé que ces propriétés dési- rables peuvent être obtenues en incorporant dans le maté- riau la combinaison d'un amidon réticulé prégélatinisé et d'un liant de gélatine D'autres liants tels que les éthers de cellulose peuvent être inclus et des additifs tels que des colorants, des conservateurs et des agents de mouillage peuvent être utilisés. Selon l'invention, on fournit un matériau de tex- ture destiné à l'application au bâtiment ou à d'autres surfaces, après mélange avec l'eau comprenant une charge, un amidon réticulé prégélatinisé et de la gélatine. De préférence, l'amidon réticulé prégélatinisé est additionné en quantité de 0,2 à 5 % en poids du maté- riau,selon le type d'amidon utilisé et le degré de réticu- lation La gélatine est de préférence ajoutée en quantité de 1,9 à 10 % en poids de matériau et en particulier de préférence en quantité de 2,7 à 4 % en poids. Dans ce qui suit, on donne des exemples de compo- sitions de texture selon-l'invention Les compositions doi- vent être mélangées avec de l'eau avant utilisation,de façon classique. EXEMPLE 1 Blanc d'Espagne Hémihydrate de sulfate de calcium Mica Gélatine technique Amidon réticulé prégélatinisé (Paselli P, Tunnel Avebe Ltd) Méthyl cellulose Conservateur EXEMPLE 2 Parties pour mille en poids 694,5 1 1: 192 4,7 1,8 Parties pour Blanc d'Espagne Hémihydrate de sulfate de calcium Mica Gélatine technique Amidon réticulé prégélatinisé (Snowflake 12615, CPC (UK) Ltd) Tripolyphosphate de sodium Hydroxypropylméthylcellulose Conservateur mille en poids 189,3 74 - 11,6 3,7 1,8 1,6 EXEMPLE 3 Parties Blanc d'Espagne Hémihydrate de sulfate de calcium Mica Gélatine technique Tripolyphosphate de sodium Amidon réticulé prégélatinisé (Snowflake 12615) ?ethyl cellulose Conservateur EXEMPLE 4 Partie Blanc d'Espagne Hémihydrate de sulfate de calcium Mica Gélatine technique Tripolyphosphate de sodium Amidon réticulé prégélatinisé (Emjel 300) Méthyl cellulose Conservateur EXEMPLE 5 Partie Blanc d'Espagne Hémihydrate de sulfate de calcium Mica Gélatine technique Tripolyphosphate de sodium Amidon réticulé prégélatinisé (Emjel 200) M 6thyl cellulose Conservateur EXEMPLE 6 Parti E Blanc d'Espagne Hémihydrate de sulfate de calcium Mica Gélatine technique Amidon réticulé prégélatinisé (Passeli P) pour mille en poids ,4 0,9 7,9 1,2 1,6 s pour mille en poids 0,9 6,4 1,1 1,6 es pour mille en poids 74,3 ,5 2,8 13,9 1, 9 1,6 es pour mille en poids 4,6 Hydroxyéthyl éthyl cellulose Conservateur EXEMPLE 7 Part Blanc d'Espagne Hémihydrate de sulfate de calcium Mica Gélatine technique Amidon réticulé prégélatinisé (Passeli P) Carboxyméthyle cellulose de sodium Conservateur EXEMPLE 8 Par' Blanc d'Espagne Hémihydrate de sulfate de calcium Mica Amidon réticulé prégélatinisé (Snowflake 12615) Polyphosphate de sodium Gélatine technique EXEMPLE 9 Parl Blanc d'Espagne Hémihydrate de sulfate de calcium Snowflake 12615 Polyphosphate de sodium Gélatine technique Mica EXEMPLE 10 Par Blanc d'Espagne Hémihydrate de sulfate de calcium Mica Polyphosphate de sodium Snowflake 12615 Gélatine technique EXEMPLE il Par' Blanc d'Espagne Hémihydrate de sulfate de calcium ties pour bties pour ties pour ties pour ties pour 1,8 1,6 mille 741,9 ,9 4,7 1,9 1,6 mille 74,4 14,9 1,7 mille 22,7 1,7 79,6 mille 687,4 189,2 74,? 1,9 14,8 32,5 mille 657,5 en poids en poids en poids en poids en-poids Mica 71 Polyphosphate de sodium 1,8 Snowflake 12615 14,2 Gélatine technique 74,5 EXEMPLE 12 Parties pour mille en poids Blanc d'Espagne 670 Hémihydrate de sulfate de calcium 184,4 Mica 72,3 Polyphosphate de sodium 1,8 Snowflake 12615 16,3 Gélatine technique 55,2 EXEMPLE 13 Parties pour mille en poids Blanc d'Espagne 693 Hémihydrate de sulfate de calcium 191 Mica 7418 Polyphosphate de sodium 1,9 Snowflake 12615 16,8 Gélatine technique 22,5 EXEMPLE 14 Parties pour mille en poids Blanc d'Espagne 666,4 Hémihydrate de sulfate de calcium 183,5 Mica 72 Polyphosphate de sodium 1,8 Snowflake 12615 16 Gélatine technique 60,3 6, EXEMPLE 15 Parties pour mille en poids Blanc d'Espagne 695 Hémihydrate de sulfate de calcium 191,4 Mica 75 Polyphosphate de sodium 1,9 Snowflake 12615 17 Gélatine technique 19,7 La gélatine utilisée aux exemples 1 à 7 a une force de gel de 120 bloorn grammes et une viscosité de 39,5 millipoise; celle utiliséeaux exemples 8 et 9 une force de gel de 71 bloomgranmes et une viscosité de 29,5 millipoises celle utilisée aux exemples 10 et Il une force de gel de bloomgrammes et une viscosité de 33, 5 millipoises; celle utilisée aux exemples 12 et 13 une force de gel de bloomgrammes et une viscosité de 59 millipoises; et celle utilisée aux exemples 14 et 15 une force de gel de 195 bloomgrammes et une viscosité de 71 millipoises. Les mesures de force de gel sont effectuées sur un gélo- mètre Bloom à 10 C, et les viscosités sont mesurées à 60 C. L'hémihydrate de sulfate de calcium utilisé dans les exemples peut être remplacé par le dihydrate de sulfa- te de calcium sans aucun effet sur les propriétés des ma- tériaux de texture Le blanc d'Espagne peut être remplacé par d'autres charges en carbonate Pour un mouillage plus rapide, lorsque les matériaux ci-dessus sont mélangés avec de l'eau, un agent mouillant en poudre tel que le tripoly- phosphate ou l'hexamétaphosphate de sodium (Calgon) peut être utilisé. Les matériaux selon l'invention sont particuliè- rement appropriés pour des applications de texture mais peuvent être également utilisés dans des buts de remplis- sage et d'étanchéité. REVENDICATIONS 1 Matériau de texture destiné à l'application au bâtinmnt ou d'autres surfaces, après mélange avec de l'eau, comprenant une charge, un amidon réticulé prégélatinisé et de la gélatine. 2 Matériau de texture selon la revendication 1, dans lequel on ajoute la gélatine en quantité de 1,9 à 10 % en poids de matériau de texture. 3 Matériau de texture selon la revendication i ou 2, dans lequel la gélatine est utilisée en quantité de 2,7 à 4 % en poids de matériau de texture. 4 Matériau de texture selon la revendication 1, 2 ou 3, dans lequel l'amidon prégélatinisé est ajouté en quantité de 0,2 à 5 % en poids de matériau de texture. 5 Matériau de texture selon l'une quelconque des revendications précédentes, comprenant un éther de cellulose. 6.Matériau de texture selon l'une quelconque des revendi- cations précédentes, dans lequel la charge est l'un ou plu- moeurs des é 16 ments suivants: blanc d'Espagne, hmihydrate de sulfate de calcium, dihydrate de sulfate de calcium et mica. 7 Matériau de texture selon l'une quelconque des revendications précédentes, comprenant un ou plusieurs colorants, conservateurs et agents de mouillage.